ЭМАЛЕВОЕ ПОКРЫТИЕ
ENAMEL COATING

Изобретение относится к технологии производства силикатов, в частности эмалевых покрытий, которые могут быть использованы для нанесения на изделия из чугуна и стали.
2
2
3
2
3
2
2
5
Известно эмалевое покрытие, содержащее, мас. %: SiO 10,0-20,0; BO 25,0-35,0; AlO 15,0-25,0; ZrO 5,0-15,0; CaO 15,0-25,0; NbO 5,0-10,0 [1]. Температура обжига такого эмалевого покрытия составляет 950-1000°C.
Задачей изобретения является снижение температуры обжига эмалевого покрытия.
2
2
3
2
3
2
2
5
2
2
2
3
2
3
2
5
2
Технический результат достигается тем, что эмалевое покрытие, включающее SiO, BO, AlO, ZrO, NbO, дополнительно содержит NaO при следующем соотношении компонентов, мас. %: SiO 30,0-40,0; BO 38,0-48,0; AlO 6,0-10,0; NbO 10,0-12,0; NaO 2,0-4,0.
В таблице приведены составы эмалевого покрытия.
Варка фритты эмали может быть проведена при температуре ~1400°C. Расплавленную фритту гранулируют в воду и размалывают мокрым способом. Влажность суспензии выбирают в пределах 40-55%. Суспензию наносят на загрунтованную металлическую поверхность и закрепляют обжигом при температуре 850°C
Источник информации
1. SU 252569, C03C 8/02, 1968.